FR 2137145 A1 19721229 FR 7117499 A 19710514 L'invention a pour objet un procédé d'ennoblissement des tissus de coton qui leur confère de remarquables qualités d'infroissabilité ainsi qu'un toucher particulièrement doux, de caractère laineux. Le procédé se caractérise, en principe, en ce que le tissu reçoit, après mercerisage et éventuellement teinture, un apprêt au moyen d'une solution comportant les produits suivants - Diméthylol urée sous forme de pâte à 50 , : 120 à 170 g/l - Emulsion primaire de polyéthylène à 30 % : 10 à 15 g/l - Catalyseur : Régénérateur d'acide, d'origine organique 12 à 17 g/l que l'on polymérise. De très bons résultats ont été obtenus en utilisant un tissu de contexture particulière, à savoir - Composition : 100 h coton - Compte en chaîne : 26 - Duitage : 24 - Numéro métrique des fils : chaine : 34 ; trame : 28 - Poids au m2 : 165 g Après un émerisage léger destiné à en éliminer les boutons, un grillage, puis un désencollage, débouillissage et blanchiment au large, le tissu a été soumis à un mercerisage, sur merceriseuse à rouleaux dans un bain à 200 Baumé et à une température de 1000, le tissu a été ensuite teint à la continue avec un colorant indigosol, indanthrène, réactif ou naphtol, puis séché sur rame à une température de 1200 à 15COC. Le tissu sec est passé dans un foulard pour être imprégné avec la solution ci-dessus indiquée, le bain étant à une température d'environ 25 C. On sèche ensuite sur rame à picots avec embuvage 7 % à une température de 1200 à 1500C, puis le tissu passe dans une polymériseuse 1500 - 155 C, on le laisse au repos, on le lave et on sèche sur rame à une température de 120 à 1500C. Il est bien entendu que des variantes et perfectionnements de détail peuvent être envisagés sans, pour cela, sortir du cadre de l'invention. PEVENDICTI0NS 1. Procédé d'ennoblissement de tissus de coton notamment pour l'infroissabilité et le toucher, caractérisé en ce que le tissu reçoit après mercerisage et éventuellement teinture, un apprêt au moyen d'une solution comportant les produits suivants - Diméthylol urée sous forme de pâte à 50 % : 120 à 170 g/l - Emulsion primaire de polyéthylène à 30 % : 10 à 15 g/l - Catalyseur : Régénérateur d'acide, d'origine organique 12 à li g/l que l'on polymérise. 2. Tissus de coton traités conformément au procédé selon la revendication 1. 3. Tissu de coton selon la revendication 2, caractérisé par sa contexture Composition : 100 % coton Compte en chaine : 26 Duitage : 24 Numéro métrique des fils : chaîne 34 ; trame : 28 Poids au m2 : 165 g